(57)【要約】【課題】半導体集積回路のリソグラフィーによるパターン加工精度として９０ｎｍ以下のライン・アンド・スペース（１：１）を良好な形状で達成可能なレジスト特性を有するホトレジスト組成物を提供する。【解決手段】（Ａ）（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体、（Ｂ）光照射により酸を発生する酸発生剤、及び（Ｃ）フッ素原子を有する溶解抑止剤を含有していることを特徴とするホトレジスト組成物。【選択図】    なし【特許請求の範囲】
【請求項１】
（Ａ）（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体、（Ｂ）光照射により酸を発生する酸発生剤、及び（Ｃ）フッ素原子を有する溶解抑止剤を含有していることを特徴とするホトレジスト組成物。
【請求項２】
前記構成単位（ａ１）は、アルコール性水酸基含有アルキルオキシ基、アルコール性水酸基含有アルキルオキシアルキル基又はアルコール性水酸基含有アルキル基が脂肪族環式基に結合した構成単位であり、該アルキルオキシ基、該アルキルオキシアルキル基又は該アルキル基はそれらの水素原子の一部又は全部がフッ素原子で置換されていることを特徴とする請求項１に記載のホトレジスト組成物。
【請求項３】
前記脂肪族環式基が多環式炭化水素基であることを特徴とする請求項２に記載のホトレジスト組成物。
【請求項４】
前記多環式炭化水素基がノルボルナンから誘導される基であることを特徴とする請求項３に記載のホトレジスト組成物。
【請求項５】
前記ノルボルナンから誘導される基がノルボルネン環であり、前記アルコール性水酸基含有アルキルオキシ基又はアルコール性水酸基含有アルキルオキシアルキル基は、それらのアルキルオキシ部の水素原子の一部がフッ素原子で置換されており、アルコール性水酸基含有アルキル基は、そのアルキル基の水素原子の一部がフッ素原子で置換されており、前記ノルボルネン環の２重結合が開裂して前記構成単位（ａ１）を形成していことを特徴とする請求項４記載のホトレジスト組成物。
【請求項６】
前記重合体（Ａ）がさらに酸解離性溶解抑制基を有する（メタ）アクリルエステルから誘導される構成単位（ａ２）を含んでいることを特徴とする請求項１〜５のいずれかに記載のホトレジスト組成物。
【請求項７】
前記重合体（Ａ）がさらに重合体の透明性を向上させるフッ素化アルキレン構成単位（ａ３）を含んでいることを特徴とする請求項６に記載のホトレジスト組成物。
【請求項８】
前記酸解離性溶解抑制基が第３級アルキル基であることを特徴とする請求項６又は７に記載のホトレジスト組成物。
【請求項９】
前記構成単位（ａ３）がテトラフルオロエチレンから誘導される単位であることを特徴とする請求項７又は８に記載のホトレジスト組成物。
【請求項１０】
前記構成単位（ａ１）において、前記（ｉ）フッ素原子又はフッ素化アルキル基及び（ｉｉ）アルコール性水酸基は脂肪族環式上にそれぞれ結合し、該環式基が主鎖を構成していることを特徴とする請求項１に記載のホトレジスト組成物。
【請求項１１】
前記構成単位（ａ１）が、水酸基とフッ素原子を有するジエン化合物の環化重合により形成される単位であることを特徴とする請求項１０に記載のホトレジスト組成物。
【請求項１２】
前記ジエン化合物がヘプタジエンであることを特徴とする請求項１１に記載のホトレジスト組成物。
【請求項１３】
前記ヘプタジェンが、１，１，２，３，３−ペンタフルオロ−４−トリフルオロメチル−４−ヒドロキシ−１，６−ヘプタジエン（ＣＦ２＝ＣＦＣＦ２Ｃ（ＣＦ３）（ＯＨ）ＣＨ２ＣＨ＝ＣＨ２）であることを特徴とする請求項１２に記載のホトレジスト組成物。
【請求項１４】
前記重合体（Ａ）が、前記構成単位（ａ１）のアルコール性水酸基の水素原子が酸解離性溶解抑制基で置換された構成単位（ａ４）をさらに含んでいることを特徴とする請求項１０〜１３のいずれかに記載のホトレジスト組成物。
【請求項１５】
前記酸解離性溶解抑制基が鎖状、分岐状又は環状の炭素数１〜１５のアルキルオキシメチル基であることを特徴とする請求項１４に記載のホトレジスト組成物。
【請求項１６】
前記フッ素原子を有する溶解抑止剤が下記一般式（１）または（２）
【化１】
2004354953.tif 000010
【化２】
2004354953.tif 000011
（Ｒ１は水素原子、アルキル基、アルコキシル基、フッ素原子であり、Ｒ２は酸解離性溶解抑制基、Ａは−Ｃ（ＣｎＦ２ｎ＋１）（ＣｍＦ２ｍ＋１）−Ｏ−ＣＯ−Ｏ―、−Ｃ（ＣｎＦ２ｎ＋１）（ＣｍＦ２ｍ＋１）−Ｏ−、又は−Ｏ−ＣＯ−Ｏ―で表される２価の有機基であり、ｎ、ｍ、ｐ及びｑはそれぞれ独立して１−４の整数である。但し、Ａが−Ｏ−ＣＯ−Ｏ―のときは、Ｒ１は少なくとも１つのフッ素原子である。）
で表される化合物であることを特徴とする請求項１〜１５のいずれかに記載のホトレジスト組成物。
【請求項１７】
前記Ｒ２が、鎖状、分岐状又は環状の炭素数１〜１５のアルキルオキシメチル基又は第３級アルキル基であることを特徴とする請求項１６記載のホトレジスト組成物。
【請求項１８】
前記一般式（１）または（２）で表される化合物は、以下の化学式（３）〜（８）
【化３】
2004354953.tif 000012
で示される化合物から選ばれる少なくとも一種であることを特徴とする請求項１６記載のホトレジスト組成物。
【請求項１９】
前記溶解抑止剤の添加量が、主成分ポリマー１００重量部に対して、２〜３０重量部であることを特徴とする請求項１〜１８のいずれかに記載のホトレジスト組成物。
【請求項２０】
添加成分としてさらにアミン類を含有することを特徴とする請求項１〜１９のいずれかに記載のホトレジスト組成物。
【請求項２１】
請求項１〜２０のいずれかのホトレジスト組成物を基板上に塗布して、レジスト膜を形成し、選択的露光、露光後加熱及び現像を施し、レジストパターンを形成する方法。
【請求項２２】
光源がＦ２エキシマレーザーである請求項２１記載のレジストパターンを形成する方法。
【発明の詳細な説明】
【０００１】
【発明の属する技術分野】
本発明は、リソグラフィーによる半導体集積回路のパターニングに用いられるホトレジスト組成物および該組成物を用いたレジストパターン形成方法に関するもので、詳しくは、解像性、パターン形成性などのレジスト特性を波長２００ｎｍ以下の光源、特にＦ２エキシマレーザーを用いて微細パターニングに適合できる程度にまで向上させたホトレジスト組成物および該組成物を用いたレジストパターン形成方法に関するものである。
【０００２】
【従来の技術】
半導体集積回路パターンの微細化は、光リソグラフィーおよびその周辺技術の進歩により達成されてきたといっても過言ではない。この光リソグラフィーは、周知のように、大きく分けて２つの技術に支えられている。一つは、ステッパーやスキャナーと呼ばれる縮小投影露光装置の露光波長や開口数であり、他の一つは、前記縮小投影露光装置によってマスクパターンが転写されることになるホトレジスト組成物の転写解像性を主体としたレジスト特性である。これらが車の両輪のように作用し合って光リソグラフィーによる半導体集積回路パターンの加工精度を向上させてきた。
【０００３】
縮小投影露光装置に用いられる光源は、回路パターンの高解像度化の要請を受けて、ますます短波長化されている。一般に、レジスト解像性約０．５μｍでは水銀ランプの主要スペクトルが４３６ｎｍのｇ線が、約０．５〜０．３０μｍでは同じく水銀ランプの主要スペクトルが３６５ｎｍのｉ線が用いられ、約０．３０〜０．１５μｍでは２４８ｎｍのＫｒＦエキシマレーザー光が用いられ、約０．１５μｍ以下では１９３ｎｍのＡｒＦエキシマレーザー光が用いられており、さらなる微細化のために１５７ｎｍのＦ２エキシマレーザー光や１２６ｎｍのＡｒ２エキシマレーザー光、ＥＵＶ（極端紫外線  波長１３ｎｍ）の使用が検討されている。
【０００４】
一方、ホトレジスト組成物について見てみると、現在では、有機又は無機反射防止膜との組み合わせや照明系の工夫もあり、ＫｒＦエキシマレーザー光を用いたリソグラフィーにおいて、ＫｒＦ用ホトレジストの延命化がなされ、λ／２以下の約１１０ｎｍを視野に入れたホトレジスト組成物の開発が行われている。また、ＡｒＦエキシマレーザー光を用いたリソグラフィーにおいて、将来の約９０ｎｍノード以下の量産に向けて、好適なＡｒＦ用ホトレジスト組成物の提供が望まれている。そして、前記Ｆ２エキシマレーザーを用いたリソグラフィーは、将来の６５ｎｍ以下の微細加工技術を担うものとして注目されており、このＦ２エキシマレーザーを用いたリソグラフィーによる微細加工にも十分に適用可能なホトレジスト組成物の開発が進められている。
【０００５】
周知のように、リソグラフィーでは、実現しようとする半導体集積回路パターンの陰画または陽画パターンを反映したマスクを介して、短波長光を積層半導体基板上に塗布したホトレジスト層に照射する（露光）。ホトレジスト組成物は、照射光に反応してアルカリに対して不溶化（ネガ）もしくは溶解可能（ポジ）になる感光性ポリマーを主成分として含有しており、パターン光の照射後、露光によるレジスト層の反応を確実にするための加熱（ｐｏｓｔ  ｅｘｐｏｓｕｒｅ  ｂａｋｅ、以下「ＰＥＢ」と略すことがある）を行い、続いて、現像して溶解可能な部分が除去されることにより、実現しようとする回路パターンを正確に反映したホトレジストパターン層を積層半導体基板上に形成する。この後、パターン化したホトレジスト層を加熱（ｐｏｓｔ  ｂａｋｅ）により十分に硬化させて次工程のエッチングへの耐性を持たせることもある。エッチング工程では、パターン化したホトレジスト層をマスクとして積層半導体基板の表面層あるいは上部層をパターンに沿ってドライエッチングする。
【０００６】
したがって、ホトレジスト組成物に要求される主な特性は、まず解像性を得ることであり、そのためにはレジスト層の表面部分ばかりでなく基板側の底面部分にまでパターン照射光が届き、照射部分の厚み全体をレジスト層を底面部分まで十分に感光させることができるような「照射光に対する透明性」を有すること、そして、パターン光の照射を受けた後のアルカリ可溶部分とアルカリ不溶部分とが明確に差別化され、アルカリ現像液によって高い解像性のパターンが得られることである。前述の照射光のさらなる短波長化に対応するレジスト組成物を開発する場合も、もちろん、この主要特性を確保することが重要となる。次世代のステッパーの光源となるＦ２エキシマレーザー光によるリソグラフィーに用いることのできるレジスト組成物のベースポリマーには、Ｆ２エキシマレーザー光の主要スペクトルである１５７ｎｍに高い透明性が必要となる。しかしながら、既存のレジスト材料は、まさに、この波長１５７ｎｍに吸収を持つため、すなわち、波長１５７ｎｍの照射光に対する透明性が低いため、既存のレジスト材料から次世代のレジスト組成物を得ることはできない。
【０００７】
このように、ホトレジスト組成物を提供する技術分野では、現在、この波長１５７ｎｍに高い透明性を有する新規なポリマーの開発が課題となっている。現在までのところ、フッ素（Ｆ）やシリコン（Ｓｉ）を導入することによって波長１５７ｎｍを主要スペクトルとする照射光に対する透明性を確保するとともに、露光後の現像特性を左右するアルカリ可溶性や、パターン転写解像性、そして耐エッチング性といったレジスト性能を兼ね備えた新規なポリマーの開発が進められている。そして、有望なベースポリマーとして、フッ素含有ノルボルネンポリマー（非特許文献１および特許文献１）、フッ素含有単環式ポリマー（特許文献２及び非特許文献２）等の数多くのポリマーが、報告されている。
【０００８】
特許文献１及び非特許文献１に開示のフッ素含有ノルボルネンポリマー（以下、従来ポリマーＡと略す）と特許文献２及び非特許文献２に開示のフッ素含有単環式ポリマー（以下、従来ポリマーＢと記す）は次世代ホトレジスト組成物のベースポリマーとして有望であると考えられる。
【０００９】
前記非特許文献１には、従来ポリマーＡの具体的例として、テトラフルオロエチレン（４９重量％）／ノルボルネン（５１重量％）からなる共重合ポリマー（以下、従来ポリマーＡ１と記す）、テトラフルオロエチレン（４１重量％）／ノルボルネン（４６重量％）／酢酸ビニル（１２重量％）からなる３元共重合ポリマー（以下、従来ポリマーＡ２と記す）、テトラフルオロエチレン（４３重量％）／ノルボルネン（３８重量％）／酢酸ビニル（２０重量％）からなる３元共重合ポリマー（以下、従来ポリマーＡ３と記す）、テトラフルオロエチレン（４３重量％）／ノルボルネン（２８重量％）／酢酸ビニル（２９重量％）からなる３元共重合ポリマー（以下、従来ポリマーＡ４と記す）、テトラフルオロエチレン（３６重量％）／ノルボルネン（４７重量％）／ｔ−ブチルアクリレート（１７重量％）からなる３元共重合ポリマー（以下、従来ポリマーＡ５と記す）、テトラフルオロエチレン（２８重量％）／ノルボルネン（３８重量％）／ｔ−ブチルアクリレート（３４重量％）からなる３元共重合ポリマー（以下、従来ポリマーＡ６と記す）、およびテトラフルオロエチレン（４２重量％）／ノルボルネン（４１重量％）／５−ノルボルネン−２−カルボン酸ｔ−ブチルエステル（１７重量％）からなる３元共重合ポリマー（以下、従来ポリマーＡ７と記す）が、開示されている。
【００１０】
この非特許文献１には、波長１５７ｎｍの露光により十分なパターン転写解像性を得るためには、膜厚を正規化したレジスト膜の吸収係数（光学定数）を２．５（μｍ−１）以下とする必要があると教示されているが、前記各ポリマーの測定された光学定数は、それぞれ、１．３（従来ポリマーＡ１）、２．０（従来ポリマーＡ２）、２．１（従来ポリマーＡ３）、２．６（従来ポリマーＡ４）、２．４（従来ポリマーＡ５）、３．６（従来ポリマーＡ６）となっており（従来ポリマーＡ７は未測定）、概ね良好な値を示している。したがって、この従来ポリマーＡは、波長１５７ｎｍのレーザー光を露光することを念頭においた場合の透明性からは、次世代レジスト組成物のベースポリマーとして合格圏内に入ることになる。
【００１１】
一方、特許文献１には、従来ポリマーＡの具体的例として、多数例が開示されているが、例えば、２元共重合ポリマーとして、テトラフルオロエチレン（０．３モル）／ヘキサフルオロイソプロパノール置換ノルボルネン（０．２モル）からなる２元共重合ポリマー（以下、従来ポリマーＡ８と記す）が挙げられ、３元共重合ポリマーとして、テトラフロオロエチレン（４６モル％）／ヘキサフルオロイソプロパノール置換ノルボルネン（２７モル％）／ＯＣＨ２Ｃ（ＣＦ３）２ＯＣＨ２ＯＣＨ３置換ノルボルネン（２７モル％）からなる３元共重合ポリマー（以下、従来ポリマーＡ９と記す）が挙げられている。前記従来ポリマーＡ８の波長１５７ｎｍ照射光における吸収係数は、１．２７μｍ−１（膜厚６７．５ｎｍ）、１．４０μｍ−１（膜厚５２．３ｎｍ）と良好であり、前記従来ポリマーＡ９の波長１５７ｎｍにおける吸収係数は、２．４０μｍ−１（膜厚６９．２ｎｍ）、２．１７μｍ−１（５４．９ｎｍ）であり、透明性は、共に、次世代レジスト組成物のベースポリマーとして合格範囲内にある。さらに、この特許文献１では、得られた従来ポリマーＡをベースポリマーとして、ホトレジスト組成物を調製し、これを基板上に塗布して、レジスト膜とし、この膜にパターンを形成して、パターン解像性を検証している。例えば、前記従来ポリマーＡ８をベースポリマーとしたホトレジスト組成物では、０．３１２重量％の従来ポリマーＡ８に対して、１．８００重量％の２−ヘプタノン、１．６４８重量％のシクロヘキサノン、０．０８０重量％のｔ−ブチルリトコレート、そして、０．１６０重量％のトリフェニルスルフォニウムトリフラート（５重量％シクロヘキサノン溶液）を添加している。このホトレジスト組成物からレジスト膜を形成し、波長１５７ｎｍのパターン光を照射し、レジストパターンを形成している。また、前記従来ポリマーＡ９についても、このポリマーをベースポリマーとして、同様にレジスト膜を形成し、波長１５７ｎｍのパターン光を照射して、レジストパターンを形成している。その他の組成のポリマーについても、同様にレジスト膜およびそのパターン化が試みられている。しかしながら、これらのパターン化の実施例では、どの程度の解像性が実現できたのかの評価については、まったく開示されていない。
【００１２】
したがって、この特許文献１においては、従来ポリマーＡの１５７ｎｍ波長光に対する透明性が良好であり、従来ポリマーＡは波長１５７ｎｍの照射光を用いた微細リソグラフィー用のホトレジスト組成物のベースポリマーとして有望であることは確認できるものの、次世代半導体集積回路の実際のパターンに必要とされるレジストパターンのライン幅を達成できているか、できているとすれば、そのパターン形状の良否はどうであるのか等のパターン解像性については、不明である。
【００１３】
しかしながら、前記非特許文献１および特許文献１に開示のテトラフルオロエチレン共重合ポリマー（従来ポリマーＡ）は、波長１５７ｎｍに対する透明性に優れ、耐プラズマエッチング性もあり、高いガラス転位点を持ち、慣用の０．２６Ｎテトラメチルアンモニウムヒドロキシド現像液に相溶性があるとされており、次世代ホトレジスト組成物のベースポリマーとして有望であると考えられる。
【００１４】
他方、特許文献２に開示の従来ポリマーＢは、下記式（９）で示される化合物またはその誘導体からなるジエン系モノマー（ａ）のモノマー単位と含フッ素ビニルモノマー（ｂ）のモノマー単位とが環化反応した環状構造の繰り返し単位を含み、かつ含フッ素ビニルモノマーに由来するブロック化された酸性基を有するフッ素含有単環式ポリマーである。
ＣＨ２＝ＣＨ−Ｘ−ＣＨ＝ＣＨ２  （９）
上記式（１）中、Ｘはメチレン基または酸素原子を表す。また、前記（ａ）の誘導体には、アルキル置換体および水酸基置換体を含み、置換アルキル基は炭素数１ないし４の低級アルキル基が好ましい、とされている。
【００１５】
特許文献２には、従来ポリマーＢの具体的例として、４つの合成例が開示されている。
【００１６】
合成例１では、１３．６ｇのＣＨ２＝ＣＨＣＨ２ＣＨ＝ＣＨ（以下、モノマー１と記す）と、１３６．０ｇのＣＦ２＝ＣＦＯＣＦ２ＣＦ２Ｃ（ＣＦ３）ＯＣＯＣ（ＣＨ３）３（以下、モノマー２と記す）と、１０質量％のジイソプロピルパーオキシカーボネートのトリクロロトリフルオロエタン溶液１０ｍＬとを、０．３Ｌのトリクロロトリフルオロエタン溶媒に導入し、加熱、重合させて、１７．４ｇのポリマーＢを得ている（以下、従来ポリマーＢ１と記す）。この従来ポリマーＢ１における前記モノマー１単位／モノマー２単位＝３５／６５（モル％）であり、ポリスチレン換算数平均分子量は１０，２００である。
【００１７】
合成例２では、１４．０ｇのＣＨ２＝ＣＨＯＣＨ＝ＣＨ２（以下、モノマー３と記す）と、３６．０８ｇの前記モノマー２と、１０質量％のジイソプロピルパーオキシカーボネートのトリクロロトリフルオロエタン溶液１０ｍＬとを、１５０ｇのトリクロロトリフルオロエタン溶媒に導入し、加熱、重合させて、１２．２ｇの従来ポリマーＢを得ている（以下、従来ポリマーＢ２と記す）。この従来ポリマーＢ２における前記モノマー３単位／モノマー２単位＝３１／６９（モル％）であり、ポリスチレン換算数平均分子量は１４，５００である。
【００１８】
合成例３では、１６．８ｇのＣＨ２＝ＣＨＣＨ（ＯＨ）ＣＨ＝ＣＨ２（以下、モノマー４と記す）と、１５０．５ｇの前記モノマー２と、１０質量％のジイソプロピルパーオキシカーボネートのトリクロロトリフルオロエタン溶液１０ｍＬとを、１５０ｇのトリクロロトリフルオロエタン溶媒に導入し、加熱、重合させて、１０．８ｇの従来ポリマーＢを得ている（以下、従来ポリマーＢ３と記す）。この従来ポリマーＢ３における前記モノマー４単位／モノマー２単位＝３８／６２（モル％）であり、ポリスチレン換算数平均分子量は１２，３００である。
【００１９】
合成例４では、１３．６ｇのモノマー１と、１１７．９ｇのＣＦ２＝ＣＦＯＣＦ２ＣＦ２Ｃ（ＣＦ３）（ＣＨ３）ＯＣＯＣ（ＣＨ３）３（以下、モノマー５と記す）と、１０質量％のジイソプロピルパーオキシカーボネートのトリクロロトリフルオロエタン溶液１０ｍＬとを、１５０ｇのトリクロロトリフルオロエタン溶媒に導入し、加熱、重合させて、９．４ｇの従来ポリマーＢを得ている（以下、従来ポリマーＢ４と記す）。この従来ポリマーＢ４における前記モノマー１単位／モノマー５単位＝３９／６１（モル％）であり、ポリスチレン換算数平均分子量は１１，８００である。
【００２０】
さらに、この特許文献２では、得られた従来ポリマーＢをベースポリマーとして、ホトレジスト組成物を調製し、これを基板上に塗布して、レジスト膜とし、この膜にパターンを形成して、パターン解像性を検証している。すなわち、前記各従来ポリマーＢ１〜Ｂ４の１００質量部と、トリメチルスルホニウムトリフレート５質量部とを、プロピレングリコールモノメチルエーテルアセテート７００質量部に溶解してレジスト組成物を得て、この組成物をシリコン基板上にスピンコーティングにより均一に塗布し、８０度分間加熱して、０．３μｍ（３００ｎｍ）のレジスト膜を得ている。従来ポリマーＢ１からＢ４に対応するレジスト膜の１９７ｎｍ照射光に対する透過率は、それぞれ、７２％、６８％、６５％、７１％であったとしている。また、それぞれの解像度は、ライン・アンド・スペース・パターンで０．２５μｍ（２５０ｎｍ）、０．２５μｍ（２５０ｎｍ）、０．２４μｍ（２４０ｎｍ）、０．２４μｍ（２４０ｎｍ）の寸法が可能であったとしている。
【００２１】
このように、特許文献２では、レジスト膜厚０．３μｍ（３００ｎｍ）で、０．２４〜０．２５μｍ（２５０ｎｍ）のライン・アンド・スペースの解像性が得られているが、Ｆ２エキシマレーザーの１５７ｎｍ波長光での露光は実施されておらず、１５７ｎｍ波長光に対する透明性（光学定数）およびレジストパターンの解像性は、不明である。Ｆ２エキシマレーザーを用いる場合の想定レジスト膜厚１２０ないし１５０ｎｍであり、ライン・アンド・スペース・パターンを形成した場合の所望とされる解像度は、１５０ｎｍ以下、好ましくは１００ｎｍ以下である。また、レジスト膜の所望とされる透明度については、前記非特許文献１に記載のように、波長１５７ｎｍの露光により十分なパターン転写解像性を得るためには、膜厚を正規化したレジスト膜の吸収係数（光学定数）を２．５（μｍ−１）以下とする必要がある。
【００２２】
したがって、この特許文献２においては、従来ポリマーＢの１９３ｎｍ波長光に対する透明性が良好であり、従来ポリマーＢは波長１９３ｎｍの照射光を用いた微細リソグラフィー用のホトレジスト組成物のベースポリマーとして有望であることは確認できるものの、次世代半導体集積回路の実際のパターンに必要とされる波長１５７ｎｍ照射光に対する透明性はどの程度なのか、そして、この波長１５７ｎｍ照射光によって所望のレジストパターンのライン幅を達成できるか、できるとすれば、そのパターン形状の良否はどうであるのか等のパターン解像性については、不明である。
【００２３】
また、非特許文献２においては、１，１，２，３，３−ペンタフルオロ−４−トリフルオロメチル−４−ヒドロキシ−１，６−ヘプタジエンの環化重合により形成されるフッ素含有単環式ポリマーについて、吸光係数、Ｔｇ、現像液への溶解性、レジスト溶媒への溶解性等を評価し、それらの特性が良好であることを確認し、レジスト組成物を調整し、１００ｎｍのレジストパターンを形成している。
【００２４】
このことから、従来ポリマーＡと同様に波長１５７ｎｍの照射光を用いた微細リソグラフィー用のホトレジスト組成物のベースポリマーとして有望であることは確認できる。
【００２５】
他方、特許文献１には、リトコール酸のｔｅｒｔ−ブチルエステルのような公知の溶解抑制剤を添加することが記載されている。
【００２６】
【非特許文献１】
Ｍ．  Ｋ．  Ｃｒａｗｆｏｒｄ，  ｅｔ  ａｌ．，  “Ｎｅｗ  Ｍａｔｅｒｉａｌ  ｆｏｒ  １５７  ｎｍ  Ｐｈｏｔｏｒｅｓｉｓｔｓ：  Ｃｈａｒａｃｔｅｒｉｚａｔｉｏｎ  ａｎｄ  Ｐｒｏｐｅｒｔｉｅｓ”  Ｐｒｏｃｅｅｄｉｎｇｓ  ｏｆ  ＳＰＩＥ，  Ｖｏｌ．  ３９９９，  （２０００）  ｐｐ３５７  −３６４
【非特許文献２】
Ｓｈｕｎ−ｉｃｈｉ  Ｋｏｄａｍａ，  ｅｔ  ａｌ．，“Ｓｙｎｔｈｅｓｉｓ  ｏｆ  Ｎｏｖｅｌ  Ｆｌｕｏｒｏｐｏｌｙｍｅｒ  ｆｏｒ  １５７ｎｍ  Ｐｈｏｔｏｒｅｓｉｓｔｓ  ｂｙ  Ｃｙｃｌｏ−ｐｏｌｙｍｅｒｉｚａｔｉｏｎ”  Ｐｒｏｃｅｅｄｉｎｇｓ  ｏｆ  ＳＰＩＥ，  Ｖｏｌ．  ４６９０，  （２００２）  ｐｐ７６  −８３
【特許文献１】
国際公開第ＷＯ  ００／６７０７２号パンフレット
【特許文献２】
特開２００２−９０９９７号公報
【００２７】
【発明が解決しようとする課題】
しかしながら、上記従来のポリマーＡやＢ（以下、従来ポリマーＡ，Ｂを合わせて「従来ポリマー」という）とある種の溶解抑制剤を組み合わせて用いても、９０ｎｍや８０ｎｍのレジストパターンは解像はできても、レジストトップ部分が丸くなるなどのレジストパターン形状は不十分である。そして、従来の技術にも説明したように、Ｆ２エキシマレーザーを用いたリソグラフィーは、将来の約６５ｎｍ以下の微細加工技術を担うものとして注目されていることから、７０ｎｍ以下のレジストパターンで実用化を目指している。しかしながら、８０ｎｍ以下のレジストパターンでは、レジストトップ部の丸みは、いっそう悪化する。従って、その問題の解決は重要な課題となっている。
【００２８】
本発明は、前記事情に鑑みてなされたもので、９０ｎｍ以下の超微細パターンの解像性やレジストパターン形状の改善を目的とし、次世代の微細加工にも十分に適用可能なレジスト特性を持ったホトレジスト組成物を提供することを課題とするものである。
【００２９】
【課題を解決するための手段】
前記課題を解決するために、本願発明者らは、（Ａ）（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体と、特定の溶解抑止剤とを組み合わせることにより、従来の問題点を解決し得、特にパターン形状を中心としたレジスト特性を向上させる予想以上の効果を挙げ得ることが判明した。そのような溶解抑止剤としては、フッ素原子を有し、芳香族又は脂肪族の環基を有する化合物が適当である。
【００３０】
なお、重合体（Ａ）をベースポリマーとするレジスト組成物は、いわゆる化学増幅型のレジスト組成物であるので、露光後のレジストのアルカリ可溶化あるいはアルカリ不溶化反応の触媒となる酸を発生させる酸発生剤を必須構成として含有する。
【００３１】
本発明者らは、前記知見に基づいて、本発明ホトレジスト組成物を調製し、このホトレジスト組成物を用いて、半導体基板上にレジスト層を形成し、このレジスト層に、Ｆ２ステッパーを用いて、最も微細なレジストパターンで５０ｎｍのライン・アンド・スペースが形成できその断面形状が矩形を呈することが知見された。
【００３２】
【発明の実施の形態】
前記構成の本発明にかかるホトレジスト組成物におけるベースポリマーである重合体（Ａ）は、（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体である。
【００３３】
本発明の重合体（Ａ）は、特許文献１や非特許文献２に記載されているように公知である。そして、（ｉ）フッ素原子又はフッ素化アルキル基及び（ｉｉ）アルコール性水酸基を共に有する脂肪族環式基を含むアルカリ可溶性の構成単位（ａ１）有し、酸の作用によりアルカリ可溶性が変化する重合体であれば、限定されるものではない。
【００３４】
酸の作用によりアルカリ可溶性が変化するとは、露光部における該重合体の変化であり、露光部にてアルカリ可溶性が増大すれば、露光部はアルカリ可溶性となるため、ポジ型レジストとして用いられ、他方、露光部にてアルカリ可溶性が減少すれば、露光部はアルカリ不溶性となるため、ネガ型レジストとして用いることができる。
【００３５】
（ｉ）フッ素原子又はフッ素化アルキル基及び（ｉｉ）アルコール性水酸基を共に有する脂肪族環式基を含むアルカリ可溶性の構成単位（ａ１）とは、前記（ｉ）と（ｉｉ）をともに有する有機基が脂肪族環式基に結合しており、該環式基を構成単位中に有するものであればよい。
【００３６】
該脂肪族環式基とは、シクロペンタン、シクロヘキサン、ビシクロアルカン、トリシクロアルカン、テロラシクロアルカンなどの単環又は多環式炭化水素から１個又は複数個の水素原子を除いた基などを例示できる。
多環式炭化水素は、より具体的には、アダマンタン、ノルボルナン、イソボルナン、トリシクロデカン、テトラシクロドデカンなどのポリシクロアルカンから１個又は複数個の水素原子を除いた基などが挙げられる。
これらの中でもシクロペンタン、シクロヘキサン、ノルボルナンから水素原子を除き誘導される基が工業上好ましい。
【００３７】
（ｉ）フッ素原子又はフッ素化アルキル基としては、フッ素原子又は低級アルキル基の水素原子の一部又は全部がフッ素原子で置換されたものが挙げられる。具体的には、トリフルオロメチル基、ペンタフルオロエチル基、ヘプタフルオロプロピル基、ノナフルオロブチル基などが挙げられるが、工業的には、フッ素原子やトリフルオロメチル基が好ましい。
【００３８】
（ｉｉ）アルコール性水酸基とは、単にヒドロキシル基であってもよいし、ヒドロキシ基を有するアルキルオキシ基、アルキルオキシアルキル基又はアルキル基のようなアルコール性水酸基含有アルキルオキシ基、アルコール性水酸基含有アルキルオキシアルキル基又はアルコール性水酸基含有アルキル基等が挙げられる。該アルキルオキシ基、該アルキルオキシアルキル基又は該アルキル基としては、低級アルキルオキシ基、低級アルキルオキシ低級アルキル基、低級アルキル基が挙げられる。
【００３９】
低級アルキルオキシ基としては、具体的には、メチルオキシ基、エチルオキシ基、プロピルオキシ基、ブチルオキシ基等が挙げられ、低級アルキルオキシ低級アルキル基としては、具体的には、メチルオキシメチル基、エチルオキシメチル基、プロピルオキシメチル基、ブチルオキシメチル基等が挙げられ、低級アルキル基としては、具体的には、メチル基、エチル基、プロピル基、ブチル基等が挙げられる。
【００４０】
また、前記  （ｉｉ）のアルコール性水酸基含有アルキルオキシ基、アルコール性水酸基含有アルキルオキシアルキル基又はアルコール性水酸基含有アルキル基における該アルキルオキシ基、該アルキルオキシアルキル基又は該アルキル基の水素原子の一部又は全部がフッ素原子で置換されたものでもよい。好ましくは、前記アルコール性水酸基含有アルキルオキシ基又はアルコール性水酸基含有アルキルオキシアルキル基におけるそれらのアルキルオキシ部の水素原子の一部がフッ素原子で置換されたもの、前記アルコール性水酸基含有アルキル基では、そのアルキル基の水素原子の一部がフッ素原子で置換されたもの、すなわち、アルコール性水酸基含有フルオロアルキルオキシ基、アルコール性水酸基含有フルオロアルキルオキシアルキル基又はアルコール性水酸基含有フルオロアルキル基が挙げられる。
【００４１】
アルコール性水酸基含有フルオロアルキルオキシ基としては、（ＨＯ）Ｃ（ＣＦ３）２ＣＨ２Ｏ−基（２−ビス（ヘキサフルオロメチル）−２−ヒドロキシ−エチルオキシ基、（ＨＯ）Ｃ（ＣＦ３）２ＣＨ２ＣＨ２Ｏ−基（３−ビス（ヘキサフルオロメチル）−３−ヒドロキシ−プロピルオキシ基等が挙げられ、アルコール性水酸基含有フルオロアルキルオキシアルキル基としては、（ＨＯ）Ｃ（ＣＦ３）２ＣＨ２Ｏ−ＣＨ２−基、（ＨＯ）Ｃ（ＣＦ３）２ＣＨ２ＣＨ２Ｏ−ＣＨ２−基等が挙げられ、アルコール性水酸基含有フルオロアルキル基としては、（ＨＯ）Ｃ（ＣＦ３）２ＣＨ２−基（２−ビス（ヘキサフルオロメチル）−２−ヒドロキシ−エチル基、（ＨＯ）Ｃ（ＣＦ３）２ＣＨ２ＣＨ２−基（３−ビス（ヘキサフルオロメチル）−３−ヒドロキシ−プロピル基、等が挙げられる。
【００４２】
これらの（ｉ）や（ｉｉ）の基は、前記脂肪族環式基に直接結合していればよい。特には、（ａ１）構成単位がアルコール性水酸基含有フルオロアルキルオキシ基、アルコール性水酸基含有フルオロアルキルオキシアルキル基又はアルコール性水酸基含有フルオロアルキル基がノルボルネン環に結合し、該ノルボルネン環の２重結合が開裂して形成される下記一般式（１０）で表される単位が透明性とアルカリ可溶性及び対ドライエッチング性に優れ、また工業的に入手しやすく好ましい。
【化４】
2004354953.tif 000002
（式中、Ｚは、酸素原子、オキシメチレン基（−Ｏ（ＣＨ２）−）、または単結合であり、ｎ’とｍ’は、それぞれ独立して１〜５の整数である。）
【００４３】
そして、そのような（ａ１）単位と組み合わせて用いられる重合体単位は、これまで公知のものであれば、限定されない。ポジ型の酸の作用によりアルカリ可溶性が増大する重合体（Ａ−１）として用いる場合、公知の酸解離性溶解抑制基を有する（メタ）アクリルエステルから誘導される構成単位（ａ２）が解像性に優れるので好ましい。
【００４４】
このような構成単位（ａ２）としては、ｔｅｒｔ−ブチル（メタ）アクリレート、ｔｅｒｔ−アミル（メタ）アクリレートなどの（メタ）アクリル酸の第３級アルキルエステルから誘導される構成単位が挙げられる。
【００４５】
そして、本発明の重合体（Ａ）は、さらに重合体の透明性を向上させるフッ素化アルキレン構成単位（ａ３）を含んでなる、酸の作用によりアルカリ可溶性が増大する重合体（Ａ−２）であってもよい。このような構成単位（ａ３）を含むことにより、透明性がさらに向上する。該構成単位（ａ３）としては、テトラフルオロエチレンから誘導される単位が好ましい。
【００４６】
以下に、重合体（Ａ−１）と重合体（Ａ−２）を表す一般式（１１）（１２）を示す。
【化５】
2004354953.tif 000003
（式中、Ｚ，ｎ’，ｍ’は前記一般式（１０）の場合と同じであり、Ｒ３は水素原子またはメチル基であり、Ｒ４は酸解離性溶解抑制基である。）
【００４７】
【化６】
2004354953.tif 000004
（式中、Ｚ，ｎ’，ｍ’，Ｒ３およびＲ４は前記一般式（１１）の場合と同じである。）
【００４８】
また、前記した一般式（１０）を含む重合体（Ａ−１）と重合体（Ａ−２）とは、異なる構造式であるが、（ｉ）フッ素原子又はフッ素化アルキル基及び（ｉｉ）アルコール性水酸基を共に有する脂肪族環式基を含むアルカリ可溶性の構成単位（ａ１）を含んでなる、酸の作用によりアルカリ可溶性が変化する重合体の概念の中に含まれる以下のような構成単位を有するものでもよい。
【００４９】
すなわち、構成単位（ａ１）において、（ｉ）フッ素原子又はフッ素化アルキル基及び（ｉｉ）アルコール性水酸基は脂肪族環式上にそれぞれ結合し、該環式基が主鎖を構成しているものである。
該、（ｉ）フッ素原子又はフッ素化アルキル基としては、前記したものと同様なものが挙げられる。また、（ｉｉ）アルコール性水酸基とは、単にヒドロキシル基である。
【００５０】
このような単位を有する重合体（Ａ）は、非特許文献２に記載されたものであり、水酸基とフッ素原子を有するジエン化合物の環化重合により形成される。該ジエン化合物としては、透明性、対ドライエッチング性に優れる５員環や６員環を有する重合体を形成しやすいヘプタジエンが好ましく、さらには、１，１，２，３，３−ペンタフルオロ−４−トリフルオロメチル−４−ヒドロキシ−１，６−ヘプタジエン（ＣＦ２＝ＣＦＣＦ２Ｃ（ＣＦ３）（ＯＨ）ＣＨ２ＣＨ＝ＣＨ２）の環化重合により形成される重合体が工業上最も好ましい。
【００５１】
ポジ型の酸の作用によりアルカリ可溶性が増大する重合体（Ａ−３）として用いる場合、そのアルコール性水酸基の水素原子が酸解離性溶解抑制基で置換された構成単位（ａ４）を含んでなる重合体が好ましい。その酸解離性溶解抑制基としては、鎖状、分岐状又は環状の炭素数１〜１５のアルキルオキシメチル基が、酸の解離性から好ましく、特にはメトキシメチル基のような低級アルコキシメチル基が解像性とパターン形状に優れ好ましい。なお、該酸解離性溶解抑制基は全体の水酸基に対して、１０〜４０％、好ましくは１５〜３０％の範囲であると、パターン形成能に優れ好ましい。
【００５２】
以下に、重合体（Ａ−３）を表す一般式（１３）を示す。
【化７】
2004354953.tif 000005
（式中、Ｒ５は水素原子またはＣ１〜Ｃ１５のアルキルオキシメチル基であり、ｘ、ｙはそれぞれ１０〜５０モル％である。）
【００５３】
このような重合体（Ａ）は、公知の方法、特許文献１や非特許文献２に記載の方法によって、合成できる。また、該（Ａ）成分の樹脂のＧＰＣによるポリスチレン換算質量平均分子量は、特に限定するものではないが５０００〜８００００、さらに好ましくは８０００〜５００００とされる。
【００５４】
また、（Ａ）成分は、１種または２種以上の樹脂から構成することができ、例えば、上述の（Ａ−１）、（Ａ−２）、及び（Ａ−３）から選ばれる幾つかを２種以上混合して用いてもよいし、さらに、他に従来公知のホトレジスト組成物用樹脂を混合して用いることもできる。
【００５５】
（Ｂ）成分：
（Ｂ）成分としては、ポジ型、ネガ型共に従来化学増幅型レジストにおける酸発生剤として公知のものの中から任意のものを適宜選択して用いることができる。いろいろな酸発生剤が提案されているが、特には、ジフェニルヨードニウムトリフルオロメタンスルホネート、（４−メトキシフェニル）フェニルヨードニウムトリフルオロメタンスルホネート、ビス（ｐ−ｔｅｒｔ−ブチルフェニル）ヨードニウムトリフルオロメタンスルホネート、トリフェニルスルホニウムトリフルオロメタンスルホネート、（４−メトキシフェニル）ジフェニルスルホニウムトリフルオロメタンスルホネート、（４−メチルフェニル）ジフェニルスルホニウムノナフルオロブタンスルホネート、（ｐ−ｔｅｒｔ−ブチルフェニル）ジフェニルスルホニウムトリフルオロメタンスルホネート、ジフェニルヨードニウムノナフルオロブタンスルホネート、ビス（ｐ−ｔｅｒｔ−ブチルフェニル）ヨードニウムノナフルオロブタンスルホネート、トリフェニルスルホニウムノナフルオロブタンスルホネートなどのオニウム塩などのオニウム塩、が好ましい。なかでもフッ素化アルキルスルホン酸イオンをアニオンとするスルホニウム塩が適度な酸の強度とレジスト膜中での拡散性を有することから好ましい。
【００５６】
この（Ｂ）成分は単独で用いてもよいし、２種以上を組み合わせて用いてもよい。その配合量は、例えば（Ａ）成分１００質量部に対し、０．５〜３０質量部とされる。この範囲より少ないと潜像形成が不十分となるし、多いとレジスト組成物としての保存安定性を損なう恐れがある。
【００５７】
この本発明のホトレジスト組成物における必須添加物である（Ｃ）フッ素原子を有する溶解抑止剤としては、例えば、少なくともひとつのフッ素原子が結合し、かつ酸の作用によりアルカリ現像液への溶解性が増加する好ましくは分子量１００以上５００以下の低分子量フェノール、アルコールあるいはカルボン酸化合物における該フェノール、アルコールあるいはカルボン酸の水酸基の水素原子の一部を酸に不安定で、アルカリに対する溶解抑制能を有する置換基（酸解離性溶解抑制基）で置換した化合物を挙げることできる。
【００５８】
このような酸解離性置換基としては、例えば、第３級アルキル基、第３級アルコキシカルボニル基、第３級アルコキシカルボニルアルキル基、鎖状又は環状のアルコキシアルキル基等を挙げることができる。
【００５９】
具体的にはｔｅｒｔ−ブチル基のような第３級アルキル基、ｔｅｒｔ−ブトキシカルボニル基のような第３級アルコキシカルボニル基、ｔｅｒｔ−ブトキシカルボニルメチル基第３級アルコキシカルボニルアルキル基、メトキシメチル基、ｔｅｒｔ−アミルオキシメチル基、４−ｔｅｒｔブチル−シクロヘキシルオキシメチル基のような鎖状、分岐状又は環状の炭素数１〜１５のアルキルオキシメチル基が挙げられる。
【００６０】
このような化合物としては、例えば、一般式（１）（２）
【化８】
2004354953.tif 000006
【化９】
2004354953.tif 000007
（Ｒ１は水素原子、アルキル基、アルコキシル基、フッ素原子であり、Ｒ２は酸解離性溶解抑制基、Ａは−Ｃ（ＣｎＦ２ｎ＋１）（（ＣｍＦ２ｍ＋１）−Ｏ−ＣＯ−Ｏ―、−Ｃ（ＣｎＦ２ｎ＋１）（（ＣｍＦ２ｍ＋１）−Ｏ−、又は−Ｏ−ＣＯ−Ｏ―であり、ｎ、ｍ、ｐ及びｑはそれぞれ独立して１−４の整数である。但し、Ａが−Ｏ−ＣＯ−Ｏ―のときは、Ｒ１はフッ素原子である。）で表される化合物を挙げることができる。これら一般式で示される化合物の具体例としては、下記化学式（３）〜（８）
【化１０】
2004354953.tif 000008
で表される化合物等を挙げることができる。また、その他の具体的な化合物としては、３，３’，５，５’−テトラフルオロ［（１，１’−ビフェニル）−４，４’−ジ−ｔ−ブトキシカルボニル］、４，４’−［２，２，２−トリフルオロ−１−（トリフルオロメチル）エチリデン］ビスフェノール−４，４’−ジ−ｔ−ブトキシカルボニル、２−トリフルオロメチルベンゼンカルボン酸１，１−ｔ−ブチルエステル、２−トリフルオロメチルシクロヘキサンカルボン酸−ｔ−ブチルエステル等が挙げられる。
【００６１】
これらの中でも、上記（３）〜（８）で表される化合物が透明性が高く、微細なパターン形状に優れることから、好ましい。
【００６２】
前記酸解離性溶解抑制基Ｒ２は、鎖状、分岐状又は環状の炭素数１〜１５のアルキルオキシメチル基又は第３級アルキル基が好ましい。中でも、前記化学式（６）や（７）で表される化合物が好ましい。
【００６３】
本発明にかかるホトレジスト組成物における溶解抑止剤の添加量は、主成分ポリマー（Ａ）成分１００重量部に対して、２〜３０重量部、好ましくは３〜１０重量部が適当である。溶解抑止剤の添加量が２重量部を下回ると溶解抑止効果が現れない。逆に添加量が３０重量部を超えると、レジストの耐熱性が低下してしまう。
【００６４】
溶解抑止剤は、フッ素原子を含することにより、１５７ｎｍ波長光に対する透明性が格段に向上する。本発明者らは、フッ素原子を有する溶解抑止剤を用いた場合とフッ素原子を有さない溶解抑止剤を用いた場合とを比較したが、溶解抑止剤としてフッ素原子を有するタイプを用いると、パターン解像性が格段に向上することを確認している。
【００６５】
本発明のレジスト組成物には、パターン光の照射により露光部に発生した酸の必要以上の拡散を防止する作用を発揮するアミン類やアンモニウム塩を添加しても良いし、添加することが望ましい。このアミン類としては、水酸基を有するアミンまたはアミン塩が適当である。
【００６６】
前記アミンとしては、本発明の実施例で用いたトリイソプロパノールアミンの他に、ジエチルアミン、ジプロピルアミン、ジブチルアミン、ジペンチルアミンなどの脂肪族第二級アミン、トリメチルアミン、トリエチルアミン、トリプロピルアミン、トリブチルアミン、トリペンチルアミン、Ｎ，Ｎ−ジメチルプロピルアミン、Ｎ−エチル−Ｎ−メチルブチルアミンなどの脂肪族第三級アミン、Ｎ，Ｎ−ジメチルモノエタノールアミン、Ｎ，Ｎ−ジエチルモノエタノールアミン、トリエタノールアミンなどの第三級アルカノールアミン、Ｎ，Ｎ−ジメチルアニリン、Ｎ，Ｎ−ジエチルアニリン、Ｎ−エチル−Ｎ−メチルアニリン、Ｎ，Ｎ−ジメチルトルイジン、Ｎ−メチルジフェニルアミン、Ｎ−エチルジフェニルアミン、Ｎ−エチルジフェニルアミン、トリフェニルアミンなどの芳香族第三級アミンなどを挙げることができる。
【００６７】
また、前記アミン塩としては、本発明の実施例で用いたテトラブチルアンモニウム乳酸塩のようなアンモニウム塩の他に、前記アミンから誘導されたアミン塩を用いることができる。
これらの中でも、トリエタノールアミン、トリイソプロパノールアミン、トリブタノールアミンなどの低級の第３級アルカノールアミン；トリヘキシルアミン、トリヘプチルアミン、トリオクチルアミン、トリデカニルアミン、トリドデシルアミン、トリテトラデカニルアミンなど炭素数６以上１５以下のトリアルキルアミン；アンモニウムイオン、テトラメチルアンモニウムイオン、テトラエチルアンモニウムイオン、テトラプロピルアンモニウムイオン、テトラブチルアンモニウムイオン、テトラペンチルアンモニウムイオン等の第４級アルキルアンモニウムイオンと乳酸のような水酸基を有する有機カルボン酸のイオンとの塩がレジストパターントップ部分の膜減りの低減効果に優れることから、好ましい。なお、上記トリアルキルアミンにおける窒素に結合する３つのアルキル基は、炭素数６以上１５以下のアルキル基であれば、同一でも異なってもよい。
【００６８】
本発明にかかるホトレジスト組成物におけるアミン類やアンモニウム塩は、一種を単独で用いてもよく、２種類以上を組み合わせて用いてもよい。また、このアミン類やアンモニウム塩の添加量は、おおよそ、主成分ポリマー（Ａ）１００重量部に対して、０．０１〜２重量部が適当である。アミン類やアンモニウム塩の添加量が０．０１重量部を下回ると、その添加による効果が期待できない。逆にその添加量が２重量部を超えると、感度が劣化するため好ましくない。
【００６９】
また、本発明においては、前記アミン類やアンモニウム塩成分の添加による感度劣化防止等の目的で、さらに任意の成分として、有機カルボン酸又はリンのオキソ酸若しくはその誘導体を含有させることができる。
【００７０】
有機カルボン酸としては、例えば、マロン酸、クエン酸、リンゴ酸、コハク酸、安息香酸、サリチル酸などが好適である。
【００７１】
リンのオキソ酸若しくはその誘導体としては、リン酸、リン酸ジ‐ｎ‐ブチルエステル、リン酸ジフェニルエステルなどのリン酸又はそれらのエステルのような誘導体、ホスホン酸、ホスホン酸ジメチルエステル、ホスホン酸‐ジ‐ｎ‐ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。該有機カルボン酸又はリンのオキソ酸若しくはその誘導体成分は、（Ａ）成分１００質量部当り０．０１〜５．０質量部の割合で用いられる。
【００７２】
本発明のホトレジスト組成物は、前記（Ａ）成分、前記（Ｂ）成分、及び（Ｃ）成分、さらに必要に応じて添加される任意成分を有機溶剤に溶解し、均一な溶液として用いられる。そのような有機溶剤としては、具体的には、例えば、アセトン、メチルエチルケトン、シクロヘキサノン、メチルイソアミルケトン、２−ヘプタノンなどのケトン類；エチレングリコール、エチレングリコールモノアセテート、ジエチレングリコール、ジエチレングリコールモノアセテート、プロピレングリコール、プロピレングリコールモノアセテート、ジプロピレングリコール、又はジプロピレングリコールモノアセテートのモノメチルエーテル、モノエチルエーテル、モノプロピルエーテル、モノブチルエーテル又はモノフェニルエーテルなどの多価アルコール類及びその誘導体；ジオキサンのような環式エーテル類；乳酸メチル、乳酸エチル、酢酸メチル、酢酸エチル、酢酸ブチル、ピルピン酸メチル、ピルピン酸エチル、メトキシプロピオン酸メチル、エトキシプロピオン酸エチルなどのエステル類などを挙げることができる。これらの有機溶剤は単独で用いてもよく、２種以上の混合溶剤として用いてもよい。中でもプロピレングリコールモノメチルエーテルアセテート（ＰＧＭＥＡ）、乳酸エチル（ＥＬ）などが好ましい。
該有機溶剤の量はレジスト膜を形成する上で基板等に塗布可能な濃度とされる。
【００７３】
また、本発明のホトレジスト組成物には、さらに所望により混和性のある添加剤、例えばレジスト膜の性能を改良するための付加的樹脂、塗布性を向上させるための界面活性剤、溶解抑制剤、可塑剤、安定剤、着色剤、ハレーション防止剤などを添加含有させることができる。
【００７４】
本発明のレジストパターンを形成する方法は、上記説明したホトレジスト組成物を用いて、通常のリソグラフィープロセスによりレジストパターンを形成するものである。そのような方法とは、まず、基板上にホトレジスト組成物を回転塗布などにより塗布して、乾燥させレジスト膜を形成する。次いで、マスクパターンを介して選択的に露光し、露光後加熱する。最後にアルカリ水溶液にて現像し、レジストパターンが形成できる。なお、さらにポストベーク処理を必要に応じて行ってもよい。光源としては、限定されるものではないが、２００ｎｍ以下の遠紫外光、具体的にはＡｒＦエキシマレーザー、Ｆ２エキシマレーザー、ＥＵＶ（極端紫外光）など、電子線、軟Ｘ線、Ｘ線などを使用することができる。特には、Ｆ２エキシマレーザーが好ましい。
【００７５】
基板には、有機又は無機の反射防止膜やＳｉＯＮ、窒化ケイ素（ＳｉＮ）、四窒化三ケイ素（Ｓｉ３Ｎ４）等の各種薄膜を設けた基板が用いられる。
【００７６】
【実施例】
以下、本発明を実施例によりさらに詳しく説明する。以下に示す実施例は、本発明を好適に説明する例示に過ぎず、なんら本発明を限定するものではない。
【００７７】
２００ｎｍ以下の波長に対しての有効性を確認するために、ＡｒＦエキシマレーザー（波長１９３ｎｍ）を用いて評価を行った。
【００７８】
（実施例１）
本発明のホトレジスト組成物の主成分とする共重合ポリマー（Ａ）として、１，１，２，３，３−ペンタフルオロ−４−トリフルオロメチル−４−ヒドロキシ−１，６−ヘプタジエン（ＣＦ２＝ＣＦＣＦ２Ｃ（ＣＦ３）（ＯＨ）ＣＨ２ＣＨ＝ＣＨ２）とその水酸基の水素原子がメトキシメチル基で置換されたジエン化合物の環化重合により形成された重合体を用いた。
【００７９】
この重合体の構造式は次のとおり。その重量平均分子量は４万であった。メトキシメチル基の導入率は、ヒドロキシル基全体に対し、２０％であり、ｘ、ｙはそれぞれ５０モル％であった。
【化１１】
2004354953.tif 000009
【００８０】
このフッ素含有単環式ポリマー１００重量部と、ＴＰＳ−ＮＦ（トリフェニルスルホニウムパーフルオロブタンスルホネート）４重量部と、トリイソプロパノールアミン０．４重量部と、上記［化３］中の化学式（６）で表されるフッ素原子を有する溶解抑止剤５重量部とを、プロピレングリコールモノメチルエーテルアセテート（ＰＧＭＥＡ）１１００重量部に投入、混合して、ホトレジスト組成物を得た。
【００８１】
レジスト膜を形成するための半導体基板として、表面に８５ｎｍ厚の反射防止膜（ＡＲ１９、シプレー社製）が形成された半導体基板を用いた。この半導体基板上に（すなわち、前記反射防止膜上に）、前述のホトレジスト組成物をスピンコーティングにより均一に塗布し、９５℃で９０秒間加熱し、乾燥させて、２５０ｎｍの膜厚のレジスト膜を得た。
【００８２】
前記レジスト膜にＡｒＦ露光装置Ｓ−３０２Ａ（Ｎｉｋｏｎ社製  ＮＡ＝０．６０、２／３輪帯）を用いて１９３ｎｍ波長光をマスクを介して照射した。
【００８３】
前記露光後、１２０℃にて９０秒間加熱した後、テトラメチルアンモニウムヒドロキシドの２．３８重量％濃度の溶液でパターンの現像を行った。現像温度は２３℃、現像時間は６０秒間であった。現像後、脱イオン水にて洗浄を行い、乾燥した。
【００８４】
その結果、基板上には、１２０ｎｍライン・アンド・スペース（１：１）のパターンが形成された。この時の露光線量は１３ｍＪ／ｃｍ２であった。
このパターンのラインの断面形状を観察したところ、はっきりした矩形を呈していた。
【００８５】
（実施例２）
上記［化３］中の化学式（６）で表されるフッ素原子を有する溶解抑止剤のかわりに上記［化３］中の化学式（７）で表されるフッ素原子を有する溶解抑止剤を用いたこと以外は、実施例１と同様にしてレジスト膜の形成、レジスト膜へのパターン光の照射、現像、および洗浄を行った。
【００８６】
その結果、基板上には、１２０ｎｍライン・アンド・スペース（１：１）のパターンが形成された。この時の露光線量は１３ｍＪ／ｃｍ２であった。このパターンのラインの断面形状を観察したところ、はっきりした矩形を呈していた。
【００８７】
（比較例１）
レジスト組成分としてフッ素原子を有する溶解抑止剤を含まないこと以外は前記実施例１と同様の組成分によりホトレジスト組成分を調製し、実施例１と同様にしてレジスト膜の形成、レジスト膜へのパターン光の照射、現像、および洗浄を行った。その結果、２００ｎｍ以下のライン・アンド・スペースのパターンにおいて顕著な膜べりが観察された。ラインの断面形状は、角部が丸くなっており、矩形でなかった。
【００８８】
（比較例２）
レジスト組成分として上記［化３］中の化学式（６）で表されるフッ素原子を有する溶解抑止剤のかわりに公知の溶解抑止剤として、リトコール酸ｔｅｒｔ−ブチルエステル５重量部を用いたこと以外は前記実施例１と同様の組成分によりホトレジスト組成分を調製し、実施例１と同様にしてレジスト膜の形成、レジスト膜へのパターン光の照射、現像、および洗浄を行った。その結果、２００ｎｍ以下のライン・アンド・スペースのパターンにおいて顕著な膜べりが観察された。ラインの断面形状は、角部が丸くなっており、矩形でなかった。
【００８９】
前記実施例１〜２では、次世代レジスト用のベースポリマーとして有望なフッ素含有単環式ポリマーをベースポリマーに用いるとともに、レジスト組成物に、フッ素原子を有する溶解抑止剤を添加することで１２０ｎｍライン・アンド・スペースのパターンを形成することができた。しかも、このパターンのラインの断面形状ははっきりした矩形を保持しており、波長１９３ｎｍの光源に対して有効であることがわかった。
【００９０】
これに対して、比較例１は、フッ素原子を有する溶解抑止剤を添加しないこと以外、実施例１と同様の組成にするとともに、同様にして露光、現像、洗浄、および乾燥して、パターン形成を実施したが、２００ｎｍサイズ以下のパターンでは膜べりなどにより形状に大きな乱れが生じて実用にはならない状態であった。この比較例１から、前記フッ素含有単環式ポリマーをベースポリマーに用いたレジスト組成物では、フッ素含有溶解抑止剤が必須であることが分かる。
【００９１】
また、比較例２では、公知の溶解抑止剤を添加したこと以外、実施例１と同様の組成にするとともに、同様にして露光、現像、洗浄、および乾燥して、パターン形成を実施したが、２００ｎｍサイズ以下のパターンでは膜べりなどにより形状に大きな乱れが生じて実用にはならない状態であった。
【００９２】
実施例１〜２において本発明のレジスト組成物はＡｒＦエキシマレーザーに対して有効であることを確認した。次に、実施例３〜８においては該レジスト組成物を用いて波長１５７ｎｍのＦ２エキシマレーザー露光装置（Ｅｘｉｔｅｃｈ  （ＮＡ＝０．８５、σ＝０．３）を用いて評価を行った。
【００９３】
（実施例３）
実施例１のホトレジスト組成物を用いてＦ２エキシマレーザー露光を行った。
半導体基板上に、８２ｎｍ厚の反射防止膜（ＡＲ１９  シプレー社製）設けた後、ホトレジスト組成物をスピンコーティングにより均一に塗布し、１１０℃で６０秒間加熱し、乾燥させて、１５０ｎｍの膜厚のレジスト膜を得た。尚、得られたレジスト膜の波長１５７ｎｍに対する光学定数は、３．０（ａｂｓ／μｍ）以下であった。
【００９４】
前記レジスト膜にＦ２エキシマレーザーをマスクを介して照射した。前記露光後、１１０℃にて９０秒間加熱した後、テトラメチルアンモニウムヒドロキシドの２．３８重量％濃度の溶液でパターンの現像を行った。現像温度は２３℃、現像時間は６０秒間であった。現像後、脱イオン水にて洗浄を行い、乾燥した。
【００９５】
その結果、基板上には、６５ｎｍライン・アンド・スペース（１：１）のパターンが形成された。この時の露光線量は３０．５ｍＪ／ｃｍ２であった。また、５０ｎｍのライン・アンド・スペース（１：１．５）も形成されていた。これらのパターンのラインの断面形状を観察したところ、はっきりした矩形を呈していた。
【００９６】
（実施例４）
実施例２のホトレジスト組成物を用いて評価を行った。
半導体基板上に、８２ｎｍ厚の反射防止膜（ＡＲ１９  シプレー社製）設けた後、ホトレジスト組成物をスピンコーティングにより均一に塗布し、１１０℃で６０秒間加熱し、乾燥させて、１５０ｎｍの膜厚のレジスト膜を得た。尚、得られたレジスト膜の波長１５７ｎｍに対する光学定数は、３．０（ａｂｓ／μｍ）以下であった。
【００９７】
前記レジスト膜にＦ２エキシマレーザーをマスクを介して照射した。前記露光後、１１０℃にて９０秒間加熱した後、テトラメチルアンモニウムヒドロキシドの２．３８重量％濃度の溶液でパターンの現像を行った。現像温度は２３℃、現像時間は６０秒間であった。現像後、脱イオン水にて洗浄を行い、乾燥した。
【００９８】
その結果、基板上には、６５ｎｍライン・アンド・スペース（１：１）のパターンが形成された。この時の露光線量は３０．５ｍＪ／ｃｍ２であった。また、５０ｎｍのライン・アンド・スペース（１：１．５）も形成されていた。これらのパターンのラインの断面形状を観察したところ、はっきりした矩形を呈していた。
【００９９】
（実施例５）
実施例３のホトレジスト組成物にサリチル酸０．１重量部添加したこと以外は、実施例３と同様にして行った。
【０１００】
その結果、基板上には、６５ｎｍライン・アンド・スペース（１：１）のパターンが形成された。また、５０ｎｍのライン・アンド・スペース（１：１．５）も形成されていた。これらのパターンのラインの断面形状を観察したところ、はっきりした矩形を呈していた。
【０１０１】
（実施例６）
実施例４のホトレジスト組成物にサリチル酸０．１重量部添加したこと以外は、実施例４と同様にして行った。
【０１０２】
その結果、基板上には、６５ｎｍライン・アンド・スペース（１：１）のパターンが形成された。また、５０ｎｍのライン・アンド・スペース（１：１．５）も形成されていた。これらのパターンのラインの断面形状を観察したところ、はっきりした矩形を呈していた。
【０１０３】
（実施例７）
実施例１で用いたものと同じフッ素含有単環式ポリマー１００重量部と、ＴＰＳ−ＮＦ（トリフェニルスルホニウムパーフルオロブタンスルホネート）５重量部と、トリイソプロパノールアミン０．１重量部と、サリチル酸０．１重量部と、化学式（６）で表されるフッ素原子を有する溶解抑止剤５重量部とを、プロピレングリコールモノメチルエーテルアセテート（ＰＧＭＥＡ）１２６０重量部に投入、混合して、ホトレジスト組成物を得た。
【０１０４】
レジスト膜を形成するための半導体基板として、表面に２０ｎｍ厚の無機反射防止膜ＳｉＯＮが形成された直径２００ｍｍの半導体基板を用いた。この反射防止膜上に、前述のホトレジスト組成物をスピンコーティングにより均一に塗布し、９０℃で９０秒間加熱し、乾燥させて、１５０ｎｍの膜厚のレジスト膜を得た。
【０１０５】
前記レジスト膜にＦ２エキシマレーザー露光装置（Ｅｘｉｔｅｃｈ社製  ＮＡ＝０．８５、σ＝０．３）を用いて１５７ｎｍ波長光をレベンソンタイプの位相シフトマスクを介して照射した。
【０１０６】
前記露光後、１１０℃にて９０秒間加熱した後、テトラメチルアンモニウムヒドロキシドの２．３８重量％濃度の溶液でパターンの現像を行った。現像温度は２２℃、現像時間は６０秒間であった。現像後、脱イオン水にて洗浄を行い、乾燥した。
【０１０７】
その結果、基板上には、６５ｎｍライン・アンド・スペース（１：１）のパターンが形成された。この時の露光線量は２６ｍＪ／ｃｍ２であった。このパターンのラインの断面形状を観察したところ、はっきりした矩形を呈していた。
【０１０８】
（実施例８）
実施例１で用いたものと同じフッ素含有単環式ポリマー１００重量部と、ＴＰＳ−ＮＦ５重量部と、トリイソプロパノールアミン０．４重量部と、上記化学式（６）で表されるフッ素原子を有する溶解抑止剤５重量部とを、プロピレングリコールモノメチルエーテルアセテート（ＰＧＭＥＡ）１２６０重量部に投入、混合して、ホトレジスト組成物を得た。
【０１０９】
レジスト膜を形成するための半導体基板として、表面に８２ｎｍ厚の有機反射防止膜（ＡＲ−１９  シップレー社製）が形成された直径３００ｍｍの半導体基板を用いた。この反射防止膜上に、前述のホトレジスト組成物をスピンコーティングにより均一に塗布し、８０℃で９０秒間加熱し、乾燥させて、２２０ｎｍの膜厚のレジスト膜を得た。
【０１１０】
前記レジスト膜にＡｒＦエキシマレーザー露光装置ＮＳＲ−Ｓ３０５Ｂ（ニコン社製  ＮＡ＝０．６８、２／３輪帯）を用いて１９３ｎｍ波長光をマスクを介して照射した。
【０１１１】
前記露光後、１１０℃にて９０秒間加熱した後、テトラメチルアンモニウムヒドロキシドの２．３８重量％濃度の溶液でパターンの現像を行った。現像温度は２２℃、現像時間は６０秒間であった。現像後、脱イオン水にて洗浄を行い、乾燥した。
【０１１２】
その結果、基板上には、１１０ｎｍライン・アンド・スペース（１：１）のパターンが形成された。この時の露光線量は１１．２ｍＪ／ｃｍ２であった。このパターンのラインの断面形状を観察したところ、はっきりした矩形を呈していた。
【０１１３】
また、本実施例８においては、半導体基板として直径３００ｍｍのシリコンウエーハという従来よりも大口径基板を用いたので、基板面内の塗布膜の均一性（ｃｏａｔｉｎｇ  ｕｎｉｆｏｒｍｉｔｙ）と得られたレジストパターンの均一性（ＣＤ  ｕｎｉｆｏｒｍｉｔｙ）についても評価した。
【０１１４】
まず、塗布膜の均一性（ｃｏａｔｉｎｇ  ｕｎｉｆｏｒｍｉｔｙ）は、以下のようにして求めた。すなわち、連続して１３枚の上記半導体基板を作成し、その各基板に対して５３点の乾燥後のレジスト膜厚を測定した。その結果、目的とする２２０ｎｍのレジスト膜厚に対して、基板間での平均膜厚差は１％以内であり、基板面内膜厚差は２％以内であった。
【０１１５】
次に、レジストパターンの均一性（ＣＤ  ｕｎｉｆｏｒｍｉｔｙ）は、以下のようにして求めた。すなわち、連続して１３枚の上記半導体基板を作成し、その各基板に対して上記のようにしてレジストパターンを形成し、次いで４９点の形成されたレジストパターンのサイズを測定した。その結果、目的とする１１０ｎｍライン・アンド・スペース１：１に対して、基板間での平均レジストパターンサイズは２％以内であった。
【０１１６】
本実施例８により、本発明のホトレジスト組成物を用いると、直径３００ｍｍの半導体基板上でも乾燥後レジスト膜が非常に均一性よく形成できるとともに、その後に行なわれる選択的露光、露光後加熱、現像により形成されたレジストパターンにおいても、均一性の良いレジストパターンが形成されることが明らかとなった。
【０１１７】
（比較例３）
比較例２のレジスト組成物において、ＴＰＳ−ＮＦを５重量部へ変え、トリイソプロパノールアミンを０．１重量部へ変え、さらにサリチル酸０．１重量部を加えた以外は、同様にしてレジスト組成物を調製して評価を行った。半導体基板上に、８２ｎｍ厚の反射防止膜（ＡＲ１９  シプレー社製）設けた後、ホトレジスト組成物をスピンコーティングにより均一に塗布し、９０℃で９００秒間加熱し、乾燥させて、１５０ｎｍの膜厚のレジスト膜を得た。
【０１１８】
前記レジスト膜にＦ２エキシマレーザーをマスクを介して照射した。前記露光後、１１０℃にて９０秒間加熱した後、テトラメチルアンモニウムヒドロキシドの２．３８重量％濃度の溶液でパターンの現像を行った。現像温度は２３℃、現像時間は６０秒間であった。現像後、脱イオン水にて洗浄を行い、乾燥した。
【０１１９】
その結果、９０ｎｍ以下のライン・アンド・スペース（１：１）パターンが形成されたものの、パターン膜べりが観測され、パターン形状は丸くなり矩形ではなかった。この時の露光線量は２６ｍＪ／ｃｍ２であった。それ以下の微細パターンは形成できなかった。
【０１２０】
（比較例４）
比較例１のレジスト組成物において、ＴＰＳ−ＮＦを５重量部へ変え、トリイソプロパノールアミンを０．１重量部へ変え、さらにサリチル酸０．１重量部を加えた以外は、同様にしてレジスト組成物を調製して評価を行った。半導体基板上に、８２ｎｍ厚の反射防止膜（ＡＲ１９  シプレー社製）設けた後、ホトレジスト組成物をスピンコーティングにより均一に塗布し、９０℃で９０秒間加熱し、乾燥させて、１５０ｎｍの膜厚のレジスト膜を得た。
【０１２１】
前記レジスト膜にＦ２エキシマレーザーをマスクを介して照射した。前記露光後、１１０℃にて９０秒間加熱した後、テトラメチルアンモニウムヒドロキシドの２．３８重量％濃度の溶液でパターンの現像を行った。現像温度は２３℃、現像時間は６０秒間であった。現像後、脱イオン水にて洗浄を行い、乾燥した。
【０１２２】
その結果、９０ｎｍ以下のライン・アンド・スペース（１：１）パターンが形成されたものの、顕著なパターン膜べりが観測され、パターン形状は丸くなり矩形ではなかった。この時の露光線量は２８ｍＪ／ｃｍ２であった。それ以下の微細パターンは形成できなかった。
【０１２３】
（比較例５）
前記比較例３のレジスト組成物において、サリチル酸を用いなかったこと以外は、同様にしてレジスト組成物を調製して評価を行った。
【０１２４】
その結果、９０ｎｍ以下のライン・アンド・スペース（１：１）パターンが形成されたものの、パターン膜べりが観測され、パターン形状は丸くなり矩形ではなかった。
【０１２５】
（比較例６）
前記比較例４のレジスト組成物において、サリチル酸を用いなかったこと以外は、同様にしてレジスト組成物を調製して評価を行った。
【０１２６】
その結果、９０ｎｍ以下のライン・アンド・スペース（１：１）パターンが形成されたものの、顕著なパターン膜べりが観測され、パターン形状は丸くなり矩形ではなかった。
【０１２７】
前記実施例３〜６では、次世代レジスト用のベースポリマーとして有望なフッ素含有単環式ポリマーをベースポリマーに用いるとともに、レジスト組成物に、フッ素原子を有する溶解抑止剤を添加することによって、従来困難であった６５ｎｍライン・アンド・スペース（１：１）や５０ｎｍのライン・アンド・スペース（１：１．５）のパターンを形成することができた。しかも、これらのパターンのラインの断面形状ははっきりした矩形を保持していた。
【０１２８】
これに対して、比較例３と５は公知の溶解抑制剤を用い、比較例４と６は、溶解抑止剤を添加せずパターン形成を実施したが、９０ｎｍ以下のライン・アンド・スペース（１：１）において、顕著にパターン膜べりが観測された。また、パターン形状は丸くなり矩形ではなく実用にはならない状態であった。この比較例３〜６から、前記フッ素含有単環式ポリマーをベースポリマーに用いたレジスト組成物では、フッ素原子を有する溶解抑止剤が必須であることが分かる。
【０１２９】
これらの結果から、公知のフッ素含有ポリマーを用いて、波長２００ｎｍ以下、特にＦ２エキシマレーザーの照射光によるリソグラフィーによりライン・アンド・スペースのサイズが１５０ｎｍ以下、好ましくは１００ｎｍ以下、さらに好ましくは９０ｎｍ以下のパターン解像性を得ることのできるホトレジスト組成物を得るためには、前記フッ素含有ポリマーを主成分とし、光照射により酸を発生する酸発生剤とフッ素原子を有する溶解抑止剤とを含有していることが重要であることが、理解される。
【０１３０】
【発明の効果】
以上説明したように、本発明にかかるホトレジスト組成物は、９０ｎｍ以下の超微細パターンの形状や無機基板や有機反射防止膜を設けた基板上での解像性やレジストパターン形状の改善が達成される。また、レジストパターンの欠陥、スカム（残さ）、基板密着性のよい矩形性に優れるレジストパターンを形成することができる。本発明では、かかる波長１５７ｎｍにおける透明性の高いベースポリマーに対して、特定の溶解抑制剤を組み合わせることによって、初めて、６０ｎｍ以下のライン・アンド・スペースという微細オーダーのレジストパターン解像性を実用レベルで可能としており、さらには大口径基板に対する塗布膜の均一性、レジストパターンの均一性に優れる。